Способ контроля затяжки ниппельных соединений металлических трубопроводов
METHOD FOR CONTROLLING TIGHTENING OF NIPPLE JOINTS OF METAL PIPELINES

Изобретение относится к области контроля и диагностики состояния металлических трубопроводов и может быть использовано для контроля затяжки ниппельных соединений трубопроводов.
Наиболее близким по технической сущности и достигаемому результату к изобретению является электрорезистивный метод неразрушающего контроля [1]. Данный метод заключается в контроле технического состояния объекта контроля (ОК) путем измерения и анализа значения его активного электрического сопротивления. К числу объектов, эффективно контролируемых данным методом, относятся изделия изготовленных из электропроводящих материалов, например подшипники. В этой связи основными направлениями использования метода при контроле ОК из электропроводящих материалов являются определение геометрических параметров ОК и контроль параметров ОК, влияющих на его удельное электрическое сопротивление, например таких, как параметры контактирующих деталей. Этот способ обеспечивает достаточную точность измерения, но его недостатком при контроле ниппельных соединений является невозможность получения доступа к закрытой части трубопровода в ниппельном соединении.
Ниппельное соединение в сборе показано на фиг. 1 и состоит из трубопровода 1, штуцера 2, ниппеля 3, накидной гайки 4.
Задачей изобретения является повышение качества и скорости контроля затяжки ниппельных соединений.
Поставленная задача контроля степени затяжки и герметичности соединения решается с помощью измерения общего активного электрического сопротивления (фиг. 1, 5) на доступном участке ниппельного соединения и измерения сопротивления на свободном участке трубы известной длины (фиг. 1, 6), равной длине недоступной части трубопровода ниппельного соединения (фиг. 1, 7). Затем путем вычитания из измеренного общего сопротивления соединения сопротивления, измеренного на свободном участке трубы, непосредственно определяют значение электрического сопротивления самого ниппельного соединения. Далее сравнивают полученное значение сопротивления с сопротивлением, измеренным таким же образом на контрольном образце. По величине расхождения полученного значения от нормируемого значения судят о необходимости дополнительной затяжки соединения.
Литература
1. Неразрушающий контроль: справочник: в 7 т. / Под общ. ред. Клюева В.В. - М.: Машиностроение, 2004. Т. 5: кн. 2.: Электрический контроль. 508 с.